(57)【要約】担持型イオン性メタロセン触媒システムが、（ｉ）（ａ）有機金属化合物及び（ｂ）陽イオン及び陰イオンを包含するイオン活性化剤の適切な溶媒中での混合、（ｉｉ）工程（ｉ）由来の混合物の担体物質への添加、（ｉｉｉ）メタロセン錯体の適切な溶媒中への添加、（ｉｖ）有機金属化合物の適切な溶媒中への更なる添加、及び（ｖ）溶媒の除去の工程を包含する方法により調整されている。好ましい担体触媒は限定幾何メタロセン錯体を包含し、たとえば、（ｔ−ブチルアミド）（テトラメチル−→５−サイクロペンタジエニル）ジメチルシランチタニウム−→４−１．３−ペンタジエンであり、特に気相におけるエチレンの重合又はエチレンと３乃至１０の炭素原子を備えたα−オレフィンの共重合に特に適している。本発明の担持メタロセン触媒は、特に気相において使用される場合の担持型イオン性メタロセン触媒システムの先行技術と比較して改良された生産性を示す。【特許請求の範囲】
【請求項１】
担持型メタロセン触媒システムの調整方法であって、
（ｉ）（ａ）有機金属化合物及び
（ｂ）陽イオン及び陰イオンを包含するイオン活性化剤の適切な溶媒中での混合、
（ｉｉ）工程（ｉ）由来の混合物の担体物質への添加、
（ｉｉｉ）メタロセン錯体の適切な溶媒中への添加、
（ｉｖ）有機金属化合物の適切な溶媒中への更なる添加、及び
（ｖ）溶媒の除去
の工程を包含する担持型メタロセン触媒システムの調整方法。
【請求項２】
工程（ｉ）にて使用された有機金属化合物が有機アルミニウム化合物である請求項１に記載の方法。
【請求項３】
有機アルミニウム化合物がトリアルキルアルミニウム化合物である請求項２に記載の方法。
【請求項４】
イオン活性化剤の陽イオンがヒドロカルビル置換アンモニウム塩を包含し、陰イオンがアリール置換ホウ酸塩を包含する請求項１乃至３の何れか一項に記載の方法。
【請求項５】
イオン活性化剤が陽イオン及び陰イオンを包含し、陰イオンが活性水素を備えた部位を包含する少なくとも一つの置換基を備えている請求項１乃至４の何れか一項に記載の方法。
【請求項６】
イオン活性化剤がアルキルアンモニウムトリス（ペンタフルオロフェニル）４−（ヒドロキシフェニル）ホウ酸塩である請求項５に記載の方法。
【請求項７】
イオン活性化剤がビス（水素化タローアルキル）メチルアンモニウムトリス（ペンタフルオロフェニル）（４−ヒドロキシフェニル）ホウ酸塩である請求項６に記載の方法。
【請求項８】
担体物質が無機酸化物である請求項１に記載の方法。
【請求項９】
無機酸化物がシリカである請求項８に記載の方法。
【請求項１０】
シリカが有機金属化合物にて前処理されている請求項９に記載の方法。
【請求項１１】
メタロセン錯体が限定幾何錯体である請求項１に記載の方法。
【請求項１２】
メタロセン錯体が一般式：
【化１】
2004504419.tif 000004
を備え、ここで、
Ｒ’それぞれの存在が、水素、ヒドロカルビル、シリル、ゲルミル（ｇｅｒｍｙｌ）、ハロ（ｈａｌｏ）、シアノ、及びそれらの組み合わせから独立して選択され、前記Ｒ’は非水素原子を２０以下備えており、そして任意で２つのＲ’基（ここでＲ’は水素、ハロ（ｈａｌｏ）又はシアノではない）は共に、サイクロペンタジエニル環の隣接位置に接続し縮合環構造を形成する二価の誘導体を形成し、
Ｘは、Ｍと⇒錯体を形成する３０以下の非水素原子を備えたニュートラル→４結合されたジエン基であり、
Ｙは、−Ｏ−、−Ｓ−、−ＮＲ＊−、−ＰＲ＊−であり、
Ｍは、＋２の形式的な酸化状態のチタン又はジルコニウムであり、
Ｚ＊は、ＳｉＲ＊２、ＣＲ＊２、ＳｉＲ＊２ＳＩＲ＊２、ＣＲ＊２ＣＲ＊２、ＣＲ＊＝ＣＲ＊、ＣＲ＊２ＳＩＲ＊２又はＧｅＲ＊２であり、ここで、
Ｒ＊それぞれの存在が、独立して水素であるか、又は、ヒドロカルビル、シリル、ハロゲン化アルキル、ハロゲン化アリール及びそれらの組み合わせから選択された構成物であって、前記Ｒ＊は非水素原子を１０以下備えており、そして任意でＺ＊からの２つのＲ＊基（Ｒ＊が水素でないとき）、すなわちＺ＊からのＲ＊基そしてＹからのＲ＊基が環システムを形成する、請求項１に記載の方法。
【請求項１３】
金属Ｍがチタンである請求項１２に記載の方法。
【請求項１４】
メタロセン錯体が（ｔ−ブチルアミド）（テトラメチル−→５−シクロペンタジエニル）ジメチルシランチタニウム−→４−１．３−ペンタジエンである請求項１３に記載の方法。
【請求項１５】
イオン活性化剤に対するメタロセン錯体のモル比が１：１００００乃至１００：１の範囲である請求項１乃至１４の何れか一項に記載の方法。
【請求項１６】
範囲が１：１０乃至１０：１である請求項１５に記載の方法。
【請求項１７】
請求項１乃至１６の何れか一項に記載の方法により調整された担持型メタロセン触媒システムの存在する重合条件のもと実施される、エチレンの重合方法又はエチレンと３乃至１０の炭素原子を備えたα−オレフィンとの共重合方法。
【請求項１８】
気相にて実施される請求項１７に記載の方法。
【発明の詳細な説明】
【０００１】
本発明は、オレフィンの重合に適する担持型触媒に関するものであり、特に、気相工程における操作に好都合な担持型メタロセン触媒に関するものである。
【０００２】
近年、メタロセン触媒の採用によりポリオレフィンホモポリマー及びコポリマーの製造における多くの進歩があった。メタロセン触媒は、従来のチーグラー触媒より一般的に高い活性であるという利点を提供し、事実上シングルサイトである触媒として通常説明されている。さまざまな異なった系統のメタロセン錯体が開発されている。過去数年において、ビス（サイクロペンタジエニル）金属錯体に基づいた触媒が開発され、その例が欧州特許第１２９３６８号明細書又は欧州特許第２０６７９４号明細書中に見出し得る。つい最近、シングル又はモノサイクロペンタジエニル環を備えた錯体が開発された。そのような錯体は「限定幾何（ｃｏｎｓｔｒａｉｎｅｄ　ｇｅｏｍｅｔｒｙ）」錯体と呼ばれており、これらの錯体の例は欧州特許第４１６８１５号明細書又は欧州特許第４２０４３６号明細書中に見出し得る。これらの錯体の双方において、金属原子、例えばジルコニウムは最も高い酸化状態にある。
【０００３】
しかしながら、その他の錯体は、金属原子が低下した酸化状態にあり得る状態にて開発されている。ビス（サイクロペンタジエニル）及びモノ（サイクロペンタジエニル）錯体の双方の実施例が国際公開第９６／０４２９０号パンフレット及び国際公開第９５／００５２６号パンフレットにそれぞれ記載されている。
【０００４】
上記メタロセン錯体は、共触媒又は活性化剤の存在において重合に利用される。典型的には、活性化剤はアルミノキサンであり、特に、メチルアルミノキサン又はホウ酸化合物に基づいた化合物である。後者の例はトリアルキル置換アンモニウムテトラフェニル−又はテトラフルオロフェニル−ホウ酸塩のようなホウ酸塩である。そのようなホウ酸塩活性化剤を包含する触媒システムは欧州特許第５６１４７９号明細書、欧州特許第４１８０４４号明細書及び欧州特許第５５１２７７号明細書に開示されている。
【０００５】
上記メタロセン錯体は、溶液、スラリー又は気相中におけるオレフィンの重合に使用され得る。気相において使用される場合、メタロセン錯体及び／又は活性化剤は適切に担持される。典型的な担体は無機酸化物を包含し、たとえばシリカ又は重合体担体が選択的に使用され得る。
【０００６】
オレフィンの重合のための担持型メタロセン触媒の調整の実施例は、国際公開第９４／２６７９３号パンフレット、国際公開第９５／０７９３９号パンフレット、国際公開第９６／００２４５号パンフレット、国際公開第９６／０４３１８号パンフレット、国際公開第９７／０２２９７号パンフレット及び欧州特許第６４２５３６号明細書に見出し得る。
【０００７】
メタロセン触媒の存在におけるオレフィンの重合のための好ましい気相工程は、流動床における操作である。そのような工程において、メタロセン錯体により製造されたポリオレフィンの分子量は連鎖生長反応、連鎖停止反応及び連鎖移動反応の競合比率により決定される。これらの比率もまた、触媒の固有の反応速度及び反応環境により決定される。工業的に興味の的のポリオレフィンを製造するために、触媒は高い分子量の重合体を生成しなくてはならない。
その上、工業的な反応器の条件において、触媒は分子量を工業的な利益を備えたポリマーの分子量を上回るものにしなくてはならず、その結果分子量は水素のような連鎖移動反応作用物質により望ましい値に調整され得る。
【０００８】
国際公開第９８／２７１１９号パンフレットは、陰イオンが活性水素を備えた部位を包含する少なくとも一つの置換基を含む、陽イオン及び陰イオンを包含するイオン化合物からなる担持型触媒組成物を開示している。この開示において、担持型メタロセン触媒は、その触媒が上記のイオン化合物をトリアルキルアルミニウム化合物で処理することにより調整され、続いて担体及びメタロセンで置換基処理されることが例示されている。気相にて使用する場合、そのような担持型触媒はきわめて活発であるが、製造されたポリマーの分子量は工業的に操作に必要な分子量より低い。
【０００９】
国際公開第９８／２７１１９号パンフレットはまた、（ａ）活性水素を備えた部位を包含する少なくとも１つの置換基を含む陽イオン及び陰イオンからなるイオン化合物（ｂ）遷移金属化合物及び状況に応じて（ｃ）有機金属化合物による処理で活性化触媒を形成する担体、からなる実質的に不活性な前駆体触媒を活性化するための方法を開示している。
【００１０】
この種の担持触媒を調整するためにさまざまな方法が利用されている。たとえば、国際公開第９８／２７１１９号パンフレットは、担体がイオン化合物にて含浸されている担持型触媒の調整方法をいくつか開示している。イオン化合物の体積は担体の総空隙体積の２０体積％から２００体積％以上に相当し得る。好ましい準備手段において、イオン化合物溶液の体積は総空隙体積を実施的に超過せず、より好ましくは同等である。担体のそのような調整方法は初期沈殿技術（ｉｎｃｉｐｉｅｎｔ　ｐｒｅｃｉｐｉｔａｔｉｏｎ　ｔｅｃｈｎｉｑｕｅ）又は初期湿潤技術（ｉｎｃｉｐｉｅｎｔ　ｗｅｔｎｅｓｓ　ｔｅｃｈｎｉｑｕｅ）と呼ばれ得る。
【００１１】
我々は特に気相において使用される場合高生産性を示す担持型メタロセン触媒システムを調整するために使用され得る改良された方法をここに開発した。
【００１２】
従って、本発明によって担持型メタロセン触媒システムの調整方法が提供され、前記方法が、
（ｉ）（ａ）有機金属化合物及び
（ｂ）陽イオン及び陰イオンを包含するイオン活性化剤の適切な溶媒中での混合、
（ｉｉ）工程（ｉ）由来の混合物の担体物質への添加、
（ｉｉｉ）メタロセン錯体の適切な溶媒中への添加、
（ｉｖ）有機金属化合物の適切な溶媒中への更なる添加、及び
（ｖ）溶媒の除去
の工程を包含する。
【００１３】
本発明において使用するための好ましい溶媒は低アルカンたとえばイソへキサン又は芳香族溶媒たとえばトルエンを包含する。
【００１４】
イオン性化合物の陽イオンは酸性陽イオン、カルボニウム陽イオン、シリリウム陽イオン、オキソニウム陽イオン、有機金属陽イオン及び陽イオン性酸化剤からなる群から選択され得る。
【００１５】
適切で好ましい陽イオンはトリヒドロカルビル置換アンモニウム陽イオンでありたとえばトリエチルアンモニウム、トリプロピルアンモニウム、トリ（ｎ−ブチル）アンモニウム及び類似品である。更に、好ましいものはＮ，Ｎ−ジメチルアニリニウム陽イオンのようなＮ，Ｎ−ジアルキルアニリニウム陽イオンである。
【００１６】
好ましいイオン性活性化剤はイオン性活性化剤の陽イオンがヒドロカルビル置換アンモニウム塩を包含し、陰イオンがアリール置換ホウ酸塩を包含する。
【００１７】
イオン性活性化剤として好ましい典型的なホウ酸塩は、
トリメチルアンモニウムテトラフェニルホウ酸塩
トリエチルアンモニウムテトラフェニルホウ酸塩
トリプロピルアンモニウムテトラフェニルホウ酸塩
トリ（ｎ−ブチル）アンモニウムテトラフェニルホウ酸塩
トリ（ｔ−ブチル）アンモニウムテトラフェニルホウ酸塩
Ｎ，Ｎ−ジメチルアニリニウムテトラフェニルホウ酸塩
Ｎ，Ｎ−ジエチルアニリニウムテトラフェニルホウ酸塩
トリメチルアンモニウムテトラキス（ペンタフルオロフェニル）ホウ酸塩
トリエチルアンモニウムテトラキス（ペンタフルオロフェニル）ホウ酸塩
トリプロピルアンモニウムテトラキス（ペンタフルオロフェニル）ホウ酸塩
トリ（ｎ−ブチル）アンモニウムテトラキス（ペンタフルオロフェニル）ホウ酸塩
Ｎ，Ｎ−ジメチルアニリニウムテトラキス（ペンタフルオロフェニル）ホウ酸塩
Ｎ，Ｎ−ジエチルアニリニウムテトラキス（ペンタフルオロフェニル）ホウ酸塩
を包含する。
【００１８】
本発明のメタロセン錯体とともに使用するのに好適な活性化剤の好ましい種類は、陽イオン及び陰イオンからなるイオン性化合物を包含し、ここで陰イオンは活性水素を備えた部位からなる少なくとも一つの置換基を備えている。
【００１９】
この種の好ましい活性化剤は国際公開第９８／２７１１９号パンフレットに開示されており、関連する部分は本願に引用されている。
【００２０】
この種の特に好ましい活性化剤は、アルキルアンモニウムトリス（ペンタフルオロフェニル）４−（ヒドロキシフェニル）ホウ酸塩である。特に好ましい活性化剤は、ビス（水素化タローアルキル）メチルアンモニウムトリス（ペンタフルオロフェニル）（４−ヒドロキシフェニル）ホウ酸塩である。
【００２１】
イオン性活性化剤のこの好ましい種類に関し、アルキルアンモニウムトリス（ペンタフルオロフェニル）−４−（ヒドロキシフェニル）ホウ酸塩及び有機金属化合物の反応生成物、たとえばトリエチルアルミニウムは、上記の工程（ｉ）から得られた生成物に相当する。
【００２２】
工程（ｉ）にて利用された有機金属化合物は典型的には周期律表の１乃至１４族の金属を含むものから選択されるが、より好ましい有機金属化合物は１３族のものたとえばアルミニウムを含むものである。
【００２３】
特に好ましい有機金属化合物は有機アルミニウム化合物でありたとえばトリメチルアルミニウム、トリエチルアルミニウム又はトリイソブチルアルミニウムのようなトリアルキルアルミニウム化合物である。
【００２４】
好ましい担体物質は無機金属酸化物を含有し、或いは選択的に重合体担体が使用され得る。
【００２５】
本発明の工程によって担持触媒に使用するための最も好ましい担体物質はシリカである。好ましいシリカはクロスフィールドＥＳ７０（Ｃｒｏｓｆｉｅｌｄ　ＥＳ７０）シリカ及びデビソン９４８（Ｄａｖｉｓｏｎ　９４８）シリカである。
【００２６】
担体物質の水分含量又はヒドロキシル分を減らすために担体物質に加熱処理及び／又は化学的処理を行っても良い。典型的な化学的脱水剤は反応性金属水素化物、アルミニウムアルキル及びハロゲン化物である。その使用前に、担体物質は１００℃から１０００℃、より好ましくは２００℃から８５０℃にて減圧下不活性雰囲気中にて処理され得る。
【００２７】
担体物質は更に有機金属化合物と、より好ましくは有機アルミニウム化合物と、そして最も好ましくはトリアルキルアルミニウム化合物と希釈溶液中にて結合され得る。
【００２８】
担体物質は有機金属化合物と−２０℃から１５０℃、より好ましくは２０℃から１００℃の温度にて前処理される。
【００２９】
本発明の別の担体は、非多孔性のポリスチレンでありたとえばジビニルベンゼン架橋ポリスチレンである。
【００３０】
メタロセン錯体はたとえば遷移ビスＣｐメタロセン錯体からなり得、より好ましくは「限定幾何（ｃｏｎｓｔｒａｉｎｅｄ ｇｅｏｍｅｔｒｙ）」配位を備えたモノサイクロペンタジエニル錯体からなり得る。
【００３１】
たとえば、特に好ましい錯体は国際公開第９５／００５２６号パンフレットに開示されているものであり、その開示は本願に引用されている。
【００３２】
本発明の担持型触媒の調整において使用される好ましいメタロセン錯体は、一般式：
【化２】
2004504419.tif 000002
に相当し、ここで、
Ｒ’それぞれの存在が、水素、ヒドロカルビル、シリル、ゲルミル（ｇｅｒｍｙｌ）、ハロ（ｈａｌｏ）、シアノ、及びそれらの組み合わせから独立して選択され、前記Ｒ’は非水素原子を２０以下備えており、そして任意で２つのＲ’基（ここでＲ’は水素、ハロ（ｈａｌｏ）又はシアノではない）は共に、サイクロペンタジエニル環の隣接位置に接続し縮合環構造を形成する二価の誘導体を形成し、
Ｘは、Ｍと⇒錯体を形成する３０以下の非水素原子を備えたニュートラル→４結合されたジエン基であり、
Ｙは、−Ｏ−、−Ｓ−、−ＮＲ＊−、−ＰＲ＊−であり、
Ｍは、＋２の形式的な酸化状態のチタン又はジルコニウムであり、
Ｚ＊は、ＳｉＲ＊２、ＣＲ＊２、ＳｉＲ＊２ＳＩＲ＊２、ＣＲ＊２ＣＲ＊２、ＣＲ＊＝ＣＲ＊、ＣＲ＊２ＳＩＲ＊２又はＧｅＲ＊２であり、ここで、
Ｒ＊それぞれの存在が、独立して水素であるか、又は、ヒドロカルビル、シリル、ハロゲン化アルキル、ハロゲン化アリール及びそれらの組み合わせから選択された構成物であって、前記Ｒ＊は非水素原子を１０以下備えており、そして任意でＺ＊からの２つのＲ＊基（Ｒ＊が水素でないとき）、すなわちＺ＊からのＲ＊基そしてＹからのＲ＊基が環システムを形成する。
【００３３】
好ましいＸ基の例は、ｓ−トランス−→４−１，４−ジフェニル−１，３−ブタジエン、ｓ−トランス−→４−３−メチル−１，３−ペンタジエン、ｓ−トランス−→４−２，４−ヘキサジエン、ｓ−トランス−→４−１，３−ペンタジエン、ｓ−トランス−→４−１，４−ジトリル（ｄｉｔｏｌｙｌ）−１，３−ブタジエン、ｓ−トランス−→４−１，４−ビス（トリメチルシリル）−１，３−ブタジエン、ｓ−シス−→４−３−メチル−１，３−ペンタジエン、ｓ−シス−→４−１，４−ジベンジル−１，３−ブタジエン、ｓ−シス−→４−１，３−ペンタジエン、ｓ−シス−→４−１，４−ビス（トリメチルシリル）−１，３−ブタジエン、前記ｓ−シスジエン基は金属と共にここに開示したようにπ−錯体を形成する。
【００３４】
最も好ましいＲ’は水素、メチル、エチル、プロピル、ブチル、ペンチル、ヘキシル、ベンジル又はフェニルであり、又２Ｒ’基（水素以外）は相互に連結しており、完全なＣ５Ｒ’４基はその結果たとえばインデニル（ｉｎｄｅｎｙｌ）、テトラヒドロインデニル（ｔｅｔｒａｈｙｄｒｏｉｎｄｅｎｙｌ）、フルオレニル（ｆｌｕｏｒｅｎｙｌ）、テトラヒドロフルオレニル（ｔｅｔｒａｈｙｄｒｏｆｌｕｏｒｅｎｙｌ）又はオクタヒドロフルオレニル（ｏｃｔａｈｙｄｒｏｆｌｕｏｒｅｎｙｌ）基である。
【００３５】
より好ましいＹ基は、化学式−Ｎ［Ｒ”］−又は−Ｐ［Ｒ”］−に相当する基を１つ含む複数の基を含み、Ｒ”はＣ１‐１０のヒドロカルビルである窒素又は燐（ｐｈｏｓｐｏｒｈｕｓ）である。
【００３６】
最も好ましい錯体は、アミドシラン錯体（ａｍｉｄｏｓｉｌａｎｅ　ｃｏｍｐｌｅｘ）又はアミドアルカンジイル錯体（ａｍｉｄｏａｌｋａｎｅｄｉｙｌ　ｃｏｍｐｌｅｘ）である。
【００３７】
最も好ましい錯体は、Ｍがチタンであるものである。
【００３８】
本発明の担持触媒の調整における使用に適した特定の錯体は、上述の国際公開第９５／００５２６号パンフレットに開示されたものであり、本願に引用されている。
【００３９】
本発明の担持触媒の調整における使用に適した特に好ましい錯体は（ｔ−ブチルアミド）（テトラメチル−→５−サイクロペンタジエニル）ジメチルシランチタニウム−→４−１．３−ペンタジエンである。
【００４０】
工程（ｉｖ）にて利用されている有機金属化合物は上記したものと同じ又は異なってよい。工程（ｉｖ）のための好ましい有機金属化合物は有機アルミニウム化合物であってたとえばトリメチルアルミニウム、トリエチルアルミニウム又はトリイソブチルアルミニウムのようなトリアルキルアルミニウムである。
【００４１】
本発明の方法において採用されるメタロセン錯体のイオン活性化剤に対するモル比は、１：１００００乃至１００：１の範囲であってよい。好ましい範囲は１：５０００乃至１０：１、最も好ましくは１：１０乃至１０：１である。
【００４２】
本発明の担持型メタロセン触媒は気相における操作に最も適している。オレフィンの重合のための、特にホモ重合及びエチレンとたとえば１−ブテン、１−ヘキセン、４−メチル−１−ペンタンのようなα−オレフィンとの共重合のための気相工程は、技術的に周知である。特に好ましい気相工程は流動床における操作の工程である。そのような工程の実施例は欧州特許第８９６９１号明細書及び欧州特許第６９９２１３号明細書に開示されており、後者は特に本発明の担持触媒を使用するのに好ましい工程である。
【００４３】
特に好ましい重合工程はエチレンの重合又はエチレンと３乃至１０の炭素原子を備えたα−オレフィンの共重合を包含するものである。
【００４４】
従って、本発明の別の態様によって、エチレンの重合又はエチレンと３乃至１０の炭素原子を備えたα−オレフィンの共重合の工程が提供され、前記工程は上文に開示された担持型メタロセン触媒システムの存在する重合条件の下達成される。
【００４５】
本発明は、以下の実施例を参照することにより更に説明される。
【００４６】
実施例
本発明は、以下の実施例を参照することにより更に説明される。
【００４７】
触媒調整
全ての触媒調整は窒素雰囲気下のバッチ反応器中にて実施された。溶媒は分子篩及び活性アルミナを通過させることにより精製された。
【００４８】
比較例１
１８ｋｇの未加工のグレース９４８（Ｇｒａｃｅ　９４８）シリカを窒素とともに７ｃｍ／秒の速度で流動させた。温度を１．５℃／分の割合で２５０℃まで昇温させた。シリカを２５０℃で５時間以上乾燥させ、次に１℃／分の割合で室温まで冷却させた。
【００４９】
毎分１６６回転の攪拌羽根を装備した２４０リットルの反応器中に、へキサンを１１０リットル、スタディス４２５（Ｓｔａｄｉｓ　４２５）を２．０ｇ／リットルの濃度で含むヘキサン溶液を１リットル及び前記焼成シリカを１０．７ｋｇ導入した。５分の攪拌の後、最終スラリー容量が１１０リットルに達するようにヘキサンをデカントし、次に３０リットルのヘキサンを導入した。このスラリーに３０℃にて、９２３ミリモルＡｌ／リットルのＴＥＡのへキサン溶液を２０．３リットル定量的に添加した。その結果生じるスラリーを２時間３０℃にて攪拌した。１１０リットルのスラリーを残すようにヘキサン溶液をデカントし、１３０リットルのヘキサンを導入し、そして１１０リットルのスラリーを残すようにヘキサン溶液を再びデカントした。溶媒洗液中のアルミニウムが０．５ミリモル／リットル未満となるまで、この工程を続けた。その結果生じるスラリーを、攪拌器／ペイル（ｐａｌｅ）を装備した乾燥器に移送し、残留溶剤レベルが０．５重量％未満に達するよう揮発物を減圧下６０℃にて除去した。乾燥シリカに、１リットルの１．５ｇ／リットルトルエン溶液としてのスタディス４２５（Ｓｔａｄｉｓ　４２５）及び１リットルのトルエンを添加した。
【００５０】
毎分３００回転のタービン攪拌器を装備した２４リットル反応器に、２．９リットルのトルエン、イオン性活性化剤Ａを９．６３重量％トルエン溶液として３．７ｋｇ（４．３リットル）、それから２５０ミリモルＡｌ／リットルのＴＥＡトルエン溶液を１．２ｋｇ（１．３リットル）添加した。混合物を２０℃にて３０分攪拌した。その結果生じる溶液を３０℃にて２時間以上上記の通り調整されたＴＥＡにより処理されたシリカに定量的に移送し、続いて更に０．５リットルのトルエンを添加した。残留トルエンレベルが約２２−２３重量％に達するように揮発物を３５℃減圧下にて除去した。ヘキサン、６０リットルを急激に導入しそしてその結果生じるスラリーを１時間２０℃にて攪拌した。スラリーに錯体Ａを７．１５重量％へプタン溶液として１．６ｋｇ添加した。その結果生じたスラリーを１時間２０℃にて攪拌し、２ｇ／リットルヘキサン溶液としてのスタディス４２５（Ｓｔａｄｉｓ　４２５）を１リットル添加した。
【００５１】
上記スラリーを毎分１６６回転の攪拌羽根を装備した２４０リットル反応器に移送し、続いて７０リットルのヘキサンを添加した。溶液をデカントし１１０リットルのスラリーを残し、そこに１５０リットルのヘキサンを添加し続くデカントにて１１０リットルのスラリーとした。この工程を２回以上繰り返し、最終スラリーを攪拌器／ペイル（ｐａｌｅ）の装備された乾燥器に移送し、最終溶媒レベルが約１重量％になるよう揮発物を減圧下４０℃にて除去した。
【００５２】
実施例１
毎分１６６回転の攪拌羽根を装備した２４０リットル反応器中に、１１０リットルのへキサン、スタディス４２５（Ｓｔａｄｉｓ　４２５）を２．０ｇ／リットルの濃度で含む１リットルのへキサン溶液及びグレース９４８（Ｇｒａｃｅ　９４８）シリカを１０．０ｋｇ導入し、比較例１にて要約したのと同じ工程により供給され達成された。５分の攪拌の後、最終スラリー容量が１１０リットルに達するようにヘキサンをデカントし、次に３０リットルのヘキサンを導入した。このスラリーに３０℃にて、９８０ミリモルＡｌ／リットルのＴＥＡのヘキサン溶液を１８．４リットル定量的に添加した。その結果生じるスラリーを２時間３０℃にて攪拌した。ヘキサン溶液を１１０リットルのスラリーを残すようにデカントし、１３０リットルのヘキサンを導入し、そしてヘキサン溶液を１１０リットルのスラリーを残すように再びデカントした。この工程を洗浄溶媒中のアルミニウムが０．５ミリモル／リットルとなるまで続けた。その結果生じるスラリーは攪拌器／ペイル（ｐａｌｅ）の装備された乾燥器に移送され揮発物を減圧下６０℃にて０．５重量％の残留溶媒レベルに達するまで除去した。乾燥シリカに、１リットルの１．５ｇ／リットルヘキサン溶液としてのスタディス４２５（Ｓｔａｄｉｓ　４２５）及び１リットルのヘキサンを添加した。
【００５３】
毎分３００回転のタービン攪拌器を装備した２４リットル反応器に、２．５リットルのヘキサン、イオン性活性化剤Ａを９．６３重量％トルエン溶液として４．２ｋｇ（４．８リットル）、それから２５０ミリモルＡｌ／リットルのＴＥＡトルエン溶液を２．５ｋｇ（２．９リットル）添加した。混合物を２０℃にて１時間攪拌した。その結果生じる溶液を３０℃にて２時間以上上記の通り調整されたＴＥＡにより処理されたシリカに定量的に移送し、続いて更に０．５リットルのヘキサンを添加し、１時間攪拌した。その結果生じる含浸されたシリカに２０℃にて９．１８重量％へプタン溶液の錯体Ａを１．４ｋｇ（１．６リットル）添加し、続いて１時間２０℃にて混合した。１０ミリモル／リットルのＴＥＡのヘキサン溶液６０リットルを含浸されたシリカに添加し、そしてその結果生じるスラリーを１時間２０℃にて攪拌した。そのスラリーにスタディス４２５（Ｓｔａｄｉｓ　４２５）を２ｇ／リットルヘキサン溶液として添加した。
【００５４】
上記スラリーを毎分１６６回転の攪拌羽根を装備した２４０リットル反応器に移送し、続いて７０リットルのヘキサンを添加した。溶液をデカントし１１０リットルのスラリーを残し、そこに１５０リットルのヘキサンを添加し続くデカントにて１１０リットルのスラリーとした。この工程を２回以上繰り返し、最終スラリーを攪拌器／ペイル（ｐａｌｅ）の装備された乾燥器に移送し、最終溶媒レベルが約１重量％になるよう揮発物を減圧下４０℃にて除去した。
【００５５】
略語
ＴＥＡ　　　　　　　トリエチルアルミニウム
イオン性活性化剤Ａ　［Ｎ（Ｈ）Ｍｅ（Ｃ１８−２２Ｈ３７−４５）２］［Ｂ（Ｃ６Ｆ５）３（Ｃ６Ｈ４ＯＨ）］
錯体Ａ　　　　　　　（Ｃ５Ｍｅ４ＳｉＭｅ２ＮｔＢｕ）Ｔｉ（η４−１，３−ペンタジエン）
【００５６】
触媒試験
エチレンおよびヘキセンの連続的な気相パイロットプラントにおける共重合の結果は、表に要約されている。水素を連鎖移動反応剤として採用し、分子量を制御した。
【００５７】
【表１】
2004504419.tif 000003
【００５８】
結果は、有機金属組成物による更なる付加的な処理が触媒調整において利用される場合の、気相における改良された生産性を明確に示している。
【国際公開パンフレット】
2004504419.tif 000005
2004504419.tif 000006
2004504419.tif 000007
2004504419.tif 000008
2004504419.tif 000009
2004504419.tif 000010
2004504419.tif 000011
2004504419.tif 000012
2004504419.tif 000013
2004504419.tif 000014
2004504419.tif 000015
2004504419.tif 000016
2004504419.tif 000017
2004504419.tif 000018
2004504419.tif 000019
【国際調査報告】
2004504419.tif 000020
2004504419.tif 000021